Patent ES-2551399-T3 (ES)
Title: Dispositivo y procedimiento para la producción de papel de embalaje multicapa
Inventor: NOSS ANDREAS
IPC: D21H27/42
Filed: 2012-03-28
Granted: 2015-11-19
Abstract: Papel de embalaje multicapa, en particular papel testliner, para la producción de cartón corrugado con una masa por unidad de superficie según la norma DIN EN ISO 536 de 100 a 200 g/m2 con un papel soporte, que: - que presenta una capa de base con una primera mezcla de sustancias con sustancias fibrosas seleccionadas del grupo 1 de acuerdo con la lista europea de calidades normalizadas de papel y cartón recuperado según la norma europea del CEN EN 643:2001, en concreto papel recuperado mezclado no clasificado, papel recuperado mezclado clasificado, cartón gris, papel recuperado de grandes almacenes, embalajes de cartón corrugado recuperado, revistas no vendidas, revistas no vendidas sin pegamento, guías telefónicas, periódicos y revistas mezclados, artículos para destintado y combinaciones de los mismos, y del grupo 4 de acuerdo con la lista europea de calidades normalizadas de papel y cartón recuperado según la norma europea del CEN EN 643:2001, en particular nuevas virutas de cartón corrugado, en concreto cartón corrugado kraft no utilizado, cartón corrugado no utilizado, cartón corrugado kraft usado, sacos de papel kraft usados, sacos de papel kraft usados con papeles recubiertos con plástico, sacos de papel kraft no utilizados, sacos de papel kraft no utilizados con papeles recubiertos con plástico, papel kraft usado, papel kraft no utilizado, caja de cartón kraft para llevar no utilizada y combinaciones de los mismos y la capa de base presenta un intervalo de peso elemental preferentemente en el intervalo entre 50 y 180 g/m2; - presenta una capa de cubrición con una segunda mezcla de sustancias con sustancias fibrosas seleccionadas del grupo 2 de acuerdo con la lista europea de calidades normalizadas de papel y cartón recuperado según la norma europea del CEN EN 643:2001, en concreto periódicos, periódicos no vendidos, periódicos no vendidos, virutas blancas, con impresión ligera, con flexografía de manera no permitida, virutas blancas con impresión ligera sin pegamento, virutas blancas muy impresas, virutas blancas muy impresas sin pegamento, papel de oficina recuperado clasificado, actas de color, libros blancos libres de madera, revistas en color libres de madera, papeles autocopiativos, cartulina recubierta con PE blanqueada libre de madera, otra cartulina recubierta con PE, hojas de papel continuo que contienen madera y combinaciones de los mismos y del grupo 3 de acuerdo con la lista europea de calidades normalizadas de papel y cartón recuperado según la norma europea del CEN EN 643:2001, en concreto virutas de impresión de color claro mezcladas, virutas de impresión de color claro mezcladas libres de madera, virutas de encuadernadores libres de madera, virutas blancas con impresión ligera libres de madera, actas blancas libres de madera, formularios de negocios blancos, hojas de papel continuo blancas sin madera, cartulina de sulfato blanqueada impresa, cartulina de sulfato blanqueada con impresión ligera, multiimpresión, cartulina multicapa blanca muy impresa, cartulina multicapa blanca con impresión ligera, cartulina multicapa blanca no impresa, papel de impresión de periódico blanco, papel estucado y no estucado blanco que contiene madera, papel estucado blanco que contiene madera, papel estucado blanco libre de madera sin pegamento, virutas blancas, virutas blancas libres de madera, virutas no estucadas blancas libres de madera, cartulina de sulfato blanqueada no impresa y combinaciones de los mismos y material de relleno y pasta de papel recuperada destintada o CTMP; para generar un papel soporte con un intervalo de peso elemental de 100 a 200 g/m2 y una presión de estallido específica según la norma ISO 2759 de 1,85 a 2,40 kPa * m2/g y un SCTtrans específico según la norma ISO 9895 de 12 a 18 kNm / kg y un Scott-Bond según Tappi 569 de 160 a 320 J/m2 y una blancura D65 según la norma ISO 2470-2 del 68 al 85 % sobre el lado superior de la capa de cubrición; caracterizado por que el papel soporte al menos sobre el lado superior de la capa de cubrición presenta una pigmentación de prensado de película con un peso de recubrimiento de 3 a 10 g/m2, con una primera composición de color de recubrimiento con un contenido en sólidos del 30 al 70 % y un porcentaje de aglutinante sintético del 5 al 30 % con respecto a un porcentaje de pigmento, para la generación del papel de embalaje multicapa con una permeabilidad al aire según Bendtsen de acuerdo con la norma ISO 5636-3 de 50 a 150 ml/min, una rugosidad según Bendtsen de acuerdo con la norma ISO 8791-2 de 150 a 500 ml/min y una blancura D65 según la norma ISO 2470-2 del 68 al 85 %.